(57)【特許請求の範囲】
【請求項１】
厚みのあるインテリア基材に捺染方式によりプリントするに際し、該インテリア基材に水を含浸させると共に、該インテリア基材の重量に対して、０．０５〜１０重量％の水不溶性吸水性樹脂（Ａ）及び０〜２０重量％の親水性有機溶剤（Ｂ）を該インテリア基材に付着させ、インテリア基材の含水率が１０〜２５０重量％の状態で、粘度５００〜１０，０００ＣＰＳ（２０℃）の染料捺染色糊（Ｃ）をプリントし、加熱発色させるインテリア基材のプリント方法であって、該インテリア基材に含浸させる水がシリコン系界面活性剤及びフッ素系界面活性剤から選ばれる界面活性剤を１０．０重量％以下を含有する水であることを特徴とするインテリア基材のプリント方法。
【請求項２】
前記界面活性剤がシリコン系界面活性剤である請求項１記載のインテリア基材のプリント方法。
ことを特徴とするインテリア基材のプリント方法。
【請求項３】
該水不溶吸水性性樹脂（Ａ）のイオン交換水に対する吸水能が５０〜１，０００ｍｌ／ｇであり、粒径が０．１〜２００ミクロンである請求項１又は２記載の方法。
【請求項４】
請求項１〜３のいずれかに記載の方法により、厚みのあるインテリア基材の表面から深部に至るまで均一にプリントされたインテリア基材。
【発明の詳細な説明】
【０００１】
【産業上の利用分野】
本発明はインテリア基材を捺染方式によりプリントすることに関する。詳細には、立体的に厚みのあるインテリア基材に対し、捺染方式によって染料捺染色糊をプリントした際に、基材の深部にまで均一に染料を浸透させることにより、インテリア基材の表面から深部まで均一にプリントし、かつ尖鋭性良好なプリントパターンが得られるインテリア基材のプリント方法及びこの方法でプリントされたインテリア基材に関する。
【０００２】
【従来の技術】
従来インテリア基材のプリントは捺染方式等によって行われている。すなわち、インテリア基材（布はく、カーペット基材、紙等）に適度に粘度の高い染料捺染色糊をプリントし、絵際が比較的シャープな（尖鋭性良好）なプリント物を得ていた。
しかしながら、従来方法はインテリア基材の表面上（平面上）での比較的尖鋭性良好なパターンは得られるが、少し立体的な構造体を持った厚みのある基材（凹凸のある基材）やモケットのような毛足の長い厚みのある基材の場合、粘度のある染料捺染色糊は深部にまで浸透しにくく、表面から深部に至るまで均一にプリントされた（浸透効果良好）価値あるプリント物は得られない。
この様なインテリア基材を深部まで染色させる手段として、事前にべた染め等の方法でベース色を染色した後更にスクリーン捺染方式でインテリア基材表面を染色する方法が既に一般的に実施されており、他の方法としては、スクリーン捺染においてスキージ速度を大幅に低下させ染料捺染色糊を浸透させる方法、染料捺染色糊の粘度を大幅に低下させ色糊の浸透性をアップする方法などが考えられる。
【０００３】
【発明が解決しようとする課題】
しかしながら、ベース色をべた染めした後更にインテリア基材表面を染色させる方法では、ベース色の上に染色するため染料本来の色が出しずらく、更に二度塗りを行うためコストアップとなるといった問題点があった。一方、スキージ速度を大幅に低下させる方法は、浸透性は向上するものの生産性の大幅な低下を招くといった問題点あり、また染料捺染色糊の粘度を大幅に落とす方法は、染料捺染色糊の粘度が低すぎるため色糊がスクリーン上で広がってしまい必要としない部分まで染色されたり、スクリーンの一部を通じて多量の染料捺染色糊がインテリア基材に供給されてしまい絵柄がにじんだり絵柄が得られなかったりするため現実化にはいたっていない。
【０００４】
【課題を解決するための手段】
本発明者らは、この目的を達成すべく鋭意検討した結果、インテリア基材に特定量の水不溶性吸水性樹脂及び水を付着させ、特定の含水率で捺染方式でプリントすることにより、立体的な構造体を持った厚みのある基材（凹凸のある基材）やモケットのような毛足の長い厚みのある基材に対しても、基材の表面から深部に至るまで均一にプリントされ、かつ尖鋭性及びビルドアップ性に著しく優れた価値あるプリント物が得られることを見い出し本発明に至った。すなわち、本発明は厚みのあるインテリア基材に捺染方式によりプリントするに際し、該インテリア基材に水を含浸させると共に、該インテリア基材の重量に対して、０．０５〜１０重量％の水不溶性樹脂（Ａ）及び０〜２０重量％の親水性有機溶剤（Ｂ）を付着させ、インテリア基材の含水率が１０〜２５０重量％の状態で、粘度５００〜１０，０００ＣＰＳの染料捺染色糊（Ｃ）をプリントし、加熱発色させるインテリア基材のプリント方法であって、該インテリア基材に含浸させる水がシリコン系界面活性剤及びフッ素系界面活性剤から選ばれる界面活性剤を１０．０重量％以下を含有する水であることを特徴とするインテリア基材のプリント方法並びにこの方法により厚みのあるインテリア基材の表面から深部に至るまで均一にプリントされたインテリア基材である。
【０００５】
本発明に於て使用する該水不溶性吸水性樹脂（Ａ）としては、たとえば▲１▼デンプンまたはセルロース（ａ）と、カルボキシル基もしくはスルホン酸基を有する水溶性単量体および加水分解により水溶性となる単量体から選ばれる単量体（以下、水溶性単量体と記す）（ｂ）と、架橋剤（ｃ）とを必須成分として重合させ、必要により加水分解を行うことにより得られる水不溶性吸水性樹脂（以下、デンプンまたはセルロース系架橋体と記す）があげられる。
【０００６】
上記に例示した水不溶性吸水性樹脂の製造に用いられる（ａ）、（ｂ）、および（ｃ）の詳細、（ａ）、（ｂ）、および（ｃ）の割合、製造法および水不溶性吸水性樹脂の具体例は特開昭５２−２５８８６号、特公昭５３−４６１９９号、特公昭５３−４６２００号および特公昭５５−２１０４１号公報に記載されている。
【０００７】
上記に例示した以外の水不溶性吸水性樹脂としては、たとえば▲２▼（ａ）と（ｂ）とを重合させたもの（デンプン−アクリロニトリルグラフト重合体の加水分解物、セルロース−アクリロニトリルグラフト重合体の加水分解物等、以下デンプンまたはセルロース−アクリロニトリルグラフト重合物と記す）；▲３▼（ａ）の架橋物（カルボキシメチルセルロースの架橋物等）；▲４▼（ｂ）と（ｃ）との共重合体（架橋ポリアクリルアミドの部分加水分解物、架橋されたアクリル酸−アクリルアミド共重合体、架橋されたスルホン化ポリスチレン、特開昭５２−１４６８９号および特開昭５２−２７４５５号公報記載のビニルエステル−不飽和カルボン酸共重合体ケン化物、架橋されたポリアクリル酸塩、架橋されたアクリル酸−アクリル酸エステル共重合体、架橋されたイソブチレン−無水マレイン酸共重合体、および架橋されたカルボン酸変性ポリビニルアルコール）；並びに▲５▼自己架橋性を有する（ｂ）の重合物（自己架橋型ポリアクリル酸塩等）があげられる。また、以上例示した水不溶性吸水性樹脂は２種以上併用してもよい。
【０００８】
これらのうち、好ましいものは、▲１▼；並びに▲４▼として例示したもののうち、架橋ポリアクリルアミドの部分加水分解物、架橋されたアクリル酸−アクリルアミド共重合体、架橋されたポリアクリル酸塩、架橋されたアクリル酸−アクリル酸エステル共重合体、架橋されたイソブチレン−無水マレイン酸共重合体、および架橋されたカルボン酸変性ポリビニルアルコールである。
水不溶性吸水性樹脂（Ａ）のイオン交換水に対する吸水能は、通常５０〜１，０００ｍｌ／ｇ、好ましくは１００〜１，０００ｍｌ／ｇである。イオン交換水に対する吸水能が５０ｍｌ／ｇ未満の場合、捺染方式でプリントした場合、染料捺染色糊のにじみ防止効果（尖鋭性）は乏しくなる。１０００ｍｌ／ｇを越えた場合、にじみ防止効果はもはや平衡に達する。また水不溶性吸水性樹脂（Ａ）の形状は特に限定しないが、粉末状でその粒径が０．１〜２００ミクロン、特に０．１〜１００ミクロンの微粉が好ましい。粒径が０．１ミクロン未満の場合、インテリア基材上で粒子と粒子が隣接し過ぎ染料捺染色糊の浸透性が乏しくなる。一方２００ミクロンを越えると、水不溶性樹脂の吸水速度が遅くなりプリントした場合の絵際がシャープ（尖鋭性良好）でなくなる。
水不溶性吸水性樹脂（Ａ）は、該インテリア基材の重量に対して、通常０．０５％〜１０重量％、好ましくは０．１％〜５重量％付着させる。付着量が、０．０５重量％未満では、にじみ防止効果（尖鋭性）が乏しくなり、付着量が１０重量％を越えると、水不溶性吸水性樹脂（Ａ）が染料捺染色糊（Ｃ）の浸透性阻害する。
【０００９】
本発明において、染料捺染色糊（Ｃ）の浸透性や水不溶性吸水性樹脂（Ａ）の該インテリア基材への分散性を向上させる目的で、必要により親水性有機溶剤（Ｂ）を水不溶性吸水性樹脂（Ａ）と共にインテリア基材に付着させる。親水性有機溶剤（Ｂ）としては、「溶剤便覧」（昭和４２年４月５日初版発行、発行所槙書店）第２６〜２９頁に記載されている親水性有機溶剤が使用できる。
具体的には、メタノール、エタノール、イソプロパノール等のアルコール系溶剤、エチレングリコール、グリセリン、ジエチレングリコール等の多価アルコール系溶剤、ジオキサン、セロソルブ、ブチルセロソルブ、カルビトール等のエーテル系溶剤、アセトン、メチルエチルケトン等のケトン系溶剤あげられる。親水性有機溶剤として好ましいものは、アルコール系溶剤、多価アルコール系溶剤およびエーテル系溶剤であり、特に好ましいものは多価アルコール系溶剤である。インテリア基材に対する親水性有機溶剤（Ｂ）の付着量は、通常０〜２０重量％、好ましくは０〜１０重量％である。付着量が、２０重量％を越えると、にじみが起こりやすくなり、絵際がシャープ（尖鋭性良好）でなくなる。
【００１０】
本発明において、該インテリア基材に水を含浸させ、インテリア基材の重量に対する含水率が通常１０〜２５０重量％、好ましくは、５０〜２００重量％の状態で染料捺染色糊をプリントする。含水率が、１０重量％未満で染料捺染色糊をプリントした場合、インテリア基材の深部への染料捺染色糊の浸透性が悪く、深部までプリントされたインテリア基材が得られない。一方、水の付着量が２５０重量％を超えると、基材表面で染料捺染色糊がにじんでしまい、捺染の絵際のシャープ性（尖鋭性）が得られず、プリント物としての価値がなくなる。
【００１１】
本発明いおいて、該インテリア基材に付着させる水は、通常の水で良いが、浸透性を更に向上させる目的で、界面活性剤を含有した水を用いても良い。水に含有させる界面活性剤としては、染料捺染色糊の浸透性向上や表面張力の低下に効果がある界面活性剤で、使用する染料による染色に悪影響を及ぼさない界面活性剤であればいずれでも良く、実際には染料捺染色糊の染料の種類、粘度によっても適当な界面活性剤は異なるが、例えば下記の界面活性剤を例示することができる。 
(i) シリコン系界面活性剤；ジメチルシロキサンメチル（ポリオキシエチレン）共重合体、ジメチルシロキサンメチル（ポリオキシプロピレン）共重合体、ジメチルシロキサンメチル（オリオキシエチレン・ポリオキシプロピレン）共重合体など
(ii)フッ素系界面活性剤；フルオロアルキルカルボン酸、Ｎ−パーフルオロオクタンスルホニルグルタミン酸ジナトリウム、３−［フルオロアルキルオキシ］−１−アルキルスルホン酸ナトリウム、３−［フルオロアルカノイル−Ｎ−エチルアミノ］−１−スルホン酸ナトリウム、パーフルオロオクタンスロホン酸ジエタノールアミド、パーフルオロアルキルスルホン酸塩、パーフルオロアルキルスルホンアミドプロピルトリメチルチルアンモニウム塩、モノパーフルオロアルギルエチルリン酸エステル、リン酸ビス（Ｎ−パーフルオロオクチルスルホニル−Ｎーアミノエチル）など
該インテリア基材に含浸させる水中の界面活性剤の含量は、通常１０重量％以下である。界面活性剤の含量が１０重量％を越えると、染料捺染色糊がにじんでしまい、捺染の絵際のシャープ性（尖鋭性）が得らず、また染色にも悪影響を及ぼす場合がある。
【００１２】
本発明において、該インテリア基材に水を含浸させると共に、水不溶性吸水性樹脂（Ａ）、及び必要により親水性有機溶剤（Ｂ）を付着させる方法は、所定量の水不溶性吸水性樹脂（Ａ）、及び必要により所定量の親水性有機溶剤（Ｂ）を付着でき、且つ該インテリア基材が所定量の含水率となる方法であればいずれでも良く、例えば、水不溶性吸水性樹脂（Ａ）と必要により親水性有機溶剤（Ｂ）を必要量の水と混合した溶液を該インテリア基材にパッディング法、ディッピング法、スプレー法、コーティング法、プリント法などで添加する方法；該インテリア基材に水不溶性吸水性樹脂（Ａ）を粉体スプレーするか水不溶性吸水性樹脂（Ａ）を親水性有機溶剤（Ｂ）に分散させた分散液をスプレー付着させた後、更に水を含浸させ該インテリア基材の含水率を調整する方法などを例示することができる。
【００１３】
本発明において用いられる捺染方式はスクリーン捺染、ローラー捺染等任意の方式を用いることができる。その方式は例えば「浸染・捺染」［昭和４２年１１月３０日初版発行、（株）地人書館］第１５３〜２７０頁、「捺染用色糊の調液法」［昭和５４年２月１日初版発行、（株）繊維研究者］第３８〜２７２頁に詳細に記載されている。
【００１４】
（１）スクリーン捺染
スクリーン捺染はスクリーン捺染機を用いて捺染するものである。捺染台の側面にレールを取り付け、この上を型枠の取り付け装置、スケージの摺動装置、移動用動力等を装備した捺染車を電気的に走行させる。レールには定められたピッチに従って捺染車を停止させるストッパーがあり、停止後型枠は降下し、生地の厚さに応じて定められた回数スケージングを行い型枠は上昇して捺染車は始動する。以上の操作を反復し１色づつ捺染してゆく。
（２）ローラー捺染
ローラー捺染はローラー捺染機（片面式、両面式、間欠式）を用いて捺染するものであるが、銅製ロールに凹刻し、この凹部に捺染色糊を供給し、生地上に押印する方式で、一種の凹版印刷である。
これら捺染方式は本発明に於ては適宜選択して採用することができる。
【００１５】
本発明において用いられる染料捺染色糊（Ｃ）は、水に溶解させた糊剤に染料を溶解させた粘性を有する組成物である。糊剤としては、アルギン酸ソーダ、カラーゲナン、キチンなどの海産物系糊剤；小麦粉澱粉、ブリティッシュガムなどの澱粉系糊剤；アラビアガム、ローカストビーンガム、グアーガムなどのガム系糊剤；メチルセルロース、カルボキシメチルセルロースなどの繊維素系糊剤；ポリビニールアルコール、アクリル酸共重合体などの合成糊剤があげられる。
糊剤は使用する染料、染料の発色性、絵際のシャープ性（尖鋭性）などによって使い分け、或は２種以上併用することもある。
【００１６】
染料捺染色糊（Ｃ）に用いる染料としてはインテリア基材に対し染着可能な染料を用いることが必要であり、この染料としては酸性染料、直接染料、反応染料、カチオン染料、分散染料などがあげられる。
【００１７】
染料捺染色糊（Ｃ）を構成する染料は使用する繊維素材に対応して変更させなければならない。たとえば、インテリア基材を構成する繊維素材がポリエステル、アセテート繊維である場合は染料捺染色糊は分散染料を用いて構成される。  インテリア基材を構成する繊維素材が羊毛、絹、ポリアミド、綿、レーヨンなどアニオン性染料可染素材の場合は染料として、直接染料、酸性染料、反応染料などのアニオン性染料が適用される。また、アクリル繊維やカチオン可染ポリエステル系繊維などのカチオン性染料可染素材の場合は染料としてカチオン染料が適用される。
【００１８】
分散染料としては、アゾ系、アンスラキノン系、ニトロジフェニルアミン系、ナフタルイミド系、ナフトキノンイミド系、メチン系などがあげられる。具体的には新版染料便覧（発行所：丸善株式会社）第７２５〜８１６頁記載の染料があげられる。
直接染料としては、アゾ系、スチルベン系、チアゾール系、ジオキサジン系、フタロシアニン系などがあげられる。具体的には同染料便覧第３１７〜３９６頁記載の染料があげられる。
酸性染料としては、アゾ系、アントラキノン系、トリフェニルメタン系、キサンチン系などがあげられる。具体的には、同染料便覧第３９３〜５２６頁記載の染料があげられる。
反応染料としては、アゾ系、アントラキノン系、フタロシアニン系染料などがあげられる。具体的には、同染料便覧第８８１〜９３４頁記載の染料があげられる。
カチオン染料としては、具体的には同染料便覧第５２９〜５６２頁記載の染料があげられる。
【００１９】
染料捺染色糊（Ｃ）には糊剤および染料以外に軟化剤（無水第三リン酸ソーダ、ピロリン酸四ソーダ、トリポリリン酸ソーダなどのポリリン酸塩、ＥＤＴＡ、ゼオライト等）、染料溶解剤（チオジエチレングリコール、ジメチルホルムアミドなど）、消泡剤（２−エチルヘキシルアルコール、シリコーン化合物など）、染色助剤（浸透剤、均染剤、緩染剤など）、保湿剤（グリセリン、尿素、ピロリドンカルボン酸ソーダなど）等の添加剤が配合される。
【００２０】
本発明のプリント方法に用いられる染料捺染色糊（Ｃ）の粘度は、通常５００〜１０，０００ｃｐｓ（２０℃）、好ましくは１，０００〜８，０００ｃｐｓ、特に好ましくは２，００〜５，０００ｃｐｓである。粘度が５００ｃｐｓ未満の場合、捺染の絵際のシャープ性（尖鋭性）が得られずまた染料捺染色糊が捺染機のスクリーン上などで広がってしまい必要な部分だけの捺染が行えない。一方、１０，０００ｃｐｓを越えるとインテリア基材の深部にまで均一に染料が浸透（浸透性）しない。
【００２１】
本発明に於ける厚みのあるインテリア基材としては織物、編物、不織布等の布はく；起毛布、植毛布等のモケット布、織カーペット、編カーペット、タフテッドカーペット、スティッチドオンパイルカーペット、ボンデッドパイルカーペット、フロックドカーペット、ノッテドパイルカーペット等のカーペット基材；洋紙、和紙等の紙などをあげることができる。
【００２２】
これらの布はくやカーペット基材の繊維素材としては、任意の合成繊維（ポリエステル、ポリアミド、アクリル繊維など）、半合成繊維（アセテート、レーヨンなど）、天然繊維（綿、絹、羊毛など）、これらの混合品（混紡品、交撚品、交編織品）などすべての繊維素材を適応することができる。
【００２３】
本発明において、染料捺染色糊（Ｃ）を捺染方式によりプリントし、次いでインテリア基材に付与させた染料を蒸熱または乾熱処理により加熱発色させる。加熱発色条件は使用される染料の種類や被染着体の種類によって異なるが、蒸熱する場合、１００〜１３０℃で１０〜３０分、乾熱する場合、１８０〜２１０℃で１〜５分処理する。続いて未染着染料色糊および水不溶性吸水性樹脂、親水性有機溶剤、界面活性剤などを除去するためにソーピングまたは還元洗浄を行い、最後に必要により仕上げ処理（撥水加工、防汚加工、防燃加工、防カビ加工等）をする。
【００２４】
本発明の方法によりプリントされた厚みのあるインテリア基材は天井材、壁材、床材（カーペットも含む）、壁掛け材、カーテン類、ブラインド類、照明傘、車両座席シート（カーシートを含む）、航空機や船舶等の座席シートなどに用いられる。
【００２５】
以下、実施例により更に説明するが本発明はこれに限定されるものではない。以下に於て％は重量％を示し、性能評価は次の通りである。
１．尖鋭性試験
捺染方式にて幾何学模様をプリントし、絵際のシャープ性（尖鋭性）を肉眼判定した。
◎：全くにじむことなくプリントされていて模様の細線が鮮明である。
○：にじむことなくプリントされて模様の細線が鮮明である。
△：若干にじんでプリントされていて模様の細線が不明確である。
×：にじんでプリントされ模様の細線が全く認められない。
２．浸透性試験
捺染方式にてベタプリント、乾燥し、そのプリント表面（ａ）と表面から２ｍｍパイルをカットした内面（ｂ）の明度（Ｌ値）をＭｕｌｔｉ  ＳｐｅｃｔｒｏＭＳＣ−２［スガ試験機（株）製］にて測定し、その中心部の（ａ）と（ｂ）の色差（ΔＥ）を算出した。
色差（ΔＥ）の数値の小さいもの程（ａ）の明度により近いことを示し、深部にまで染料が浸透しプリント（浸透性良好）されていることを示す。−印は全く染着されていないことを示す。
３．ビルドアップ性
２のプリント表面の明度、Ｌ値（５カ所の平均値）を算出した。数値の小さい程、ビルドアップ性良好であることを示す。
【００２６】
参考例１
ポリエステルパイル（目付量４００ｇ／ｍ２，パイル長３ｍｍ）に下記配合組成物をハディング処理し、ゴムロールで圧搾処理（圧搾率１００％：対基材１００％付着）して、含水したインテリア基材（含水率９９％）をとした。
0003597592.tif 000002
上記の基材を捺染方式にて下記条件でプリントし、本発明のプリントされたインテリア基材を得た。
0003597592.tif 000003
（捺染方式と条件プリント）
１）プリント
スクリーン捺染（スキージ速度：１０ｍ／分、スクリーン：８０メッシュ）
２）発色
蒸熱：１３０℃、３０分
３）還元洗浄
ハイドロサルファイト    ０．１％
苛性ソーダ              ０．１％
９０℃、１０分間洗浄、水洗
４）乾燥：８５℃、５分間
【００２７】
実施例１
ナイロンカーペット（目付量６００ｇ／ｍ2，パイル長４ｍｍ）に下記配合組成の分散液をスプレー添加（１０重量％／基材）し、次いでサンシリコンＭ−８４（水溶性シリコン系界面活性剤、三洋化成工業製品）の１％水溶液をスプレー添加（９０重量％／基材）して含水したインテリア基材（含水率８９％）を得た。
0003597592.tif 000004
上記の基材を捺染方式にて下記条件でプリントし、本発明のプリントされたインテリア基材を得た。
0003597592.tif 000005
＊加工澱粉８％水溶液  粘度（ｃｐｓ／２０℃）：１５００  ＰＨ                  ：５．０  （捺染方式と条件）
１）プリント
スクリーン捺染（スキージ速度：８ｍ／分、スクリーン：１００メッシュ）
２）発色
蒸熱：１０５℃、２０分
３）ソーピング
・イオネットＳＡ−Ｄ［三洋化成工業製品］        ０．１％
・苛性ソーダ                                    ０．１％
８０℃、１０分間洗浄、水洗
４）乾燥：８５℃、５分間
【００２８】
参考例２
ポリエステルカーペット（目付量６００ｇ／ｍ2，パイル長４ｍｍ）に下記配合組成物をスクリーン捺染塗工（耐基材：１００％）し、含水したインテリア基材Ｂ（含水率９９.７％）を得た。
0003597592.tif 000006
上記の基材を捺染方式にて参考例１と同じ条件でプリントし、本発明のプリントされたインテリア基材を得た。
【００２９】
比較例１
参考例１とおなじポリエステルパイル自体を水不溶性吸水性樹脂（Ａ）及び水で処理することなく、染料プリント用インテリア基材として使用し、参考例１と同様の捺染方式、条件でプリントを行った。
【００３０】
比較例２
参考例１とおなじ方法で含水した染料プリント用インテリア基材を作成した。次いで、含水したインテリア基材を１００℃で３０分間乾燥して、インテリア基材の含水率を２％に低下させた。この乾燥したインテリア基材を参考例１と同様の捺染方式、条件でプリントを行った。
【００３１】
比較例３
水不溶性吸水性樹脂サンウェットＩＭ−５０００ＭＰＳの変わりに、ケン化度９８％の水溶性のポリビニルアルコールを用いた以外は、参考例１とおなじ方法でプリント用インテリア基材を作成し、参考例１と同様の捺染方式、条件でプリントを行った。
実施例１ 及び比較例１〜２の結果を表１に示す。
【００３２】
【表１】
0003597592.tif 000007
【００３３】
表１の評価結果から明らかの様に、本発明の捺染方式による染料プリント用インテリア基材のプリント物は基材の深部に至るまで（浸透性に優れる）均一に染料が浸透しプリントできた。また尖鋭性、ビルドアップ性も非常に優れていた。
【００３４】
【発明の効果】
本発明の方法により、立体的な構造体を持った厚みのある基材（凹凸のある基材）やモケットのような毛足の長い厚みのある基材に対しても、基材の表面から深部に至るまで均一にプリント（浸透性良好）され、かつ尖鋭性及びビルドアップ性にも著しく優れた価値あるプリント物を得ることができる。